(57)【要約】  ろう付け材は、アルミニウムまたはアルミニウム合金を、ろう付けするためのろう付け材であって、フッ化物系フラックスと、固形化剤と、有機粘度低下剤とを含み、２５℃で固形である。【特許請求の範囲】
【請求項１】
アルミニウムまたはアルミニウム合金を、ろう付けするためのろう付け材であって、
フッ化物系フラックスと、
固形化剤と、
有機粘度低下剤と
を含み、
２５℃で固形であることを特徴とする、ろう付け材。
【請求項２】
前記ろう付け材は、加熱により軟化し、
１５０℃における粘度が１００Ｐａ・ｓ以下である
ことを特徴とする、請求項１に記載のろう付け材。
【請求項３】
前記有機粘度低下剤の配合割合が、
ろう付け材の総量に対して、０．１質量％以上５５質量％以下である
ことを特徴とする、請求項１に記載のろう付け材。
【請求項４】
前記有機粘度低下剤が、界面活性剤、および／または、１０℃で液体の有機溶剤を含む
ことを特徴とする、請求項１に記載のろう付け材。
【請求項５】
前記界面活性剤が、
ノニオン系界面活性剤、アニオン系界面活性剤、カチオン系界面活性剤および両性界面活性剤からなる群から選択される少なくとも１種を含む
ことを特徴とする、請求項４に記載のろう付け材。
【請求項６】
前記界面活性剤が、ノニオン系界面活性剤を含み、
前記ノニオン系界面活性剤の疎水基の炭素数が、１０以上である
ことを特徴とする、請求項４に記載のろう付け材。
【請求項７】
前記界面活性剤が、ノニオン系界面活性剤を含み、
前記ノニオン系界面活性剤のＨＬＢ値が、１７．５以下である
ことを特徴とする、請求項４に記載のろう付け材。
【請求項８】
前記界面活性剤が、ノニオン系界面活性剤を含み、
前記ノニオン系界面活性剤が、ポリオキシアルキレン基を含む
ことを特徴とする、請求項４に記載のろう付け材。
【請求項９】
前記界面活性剤が、アニオン系界面活性剤を含み、
前記アニオン系界面活性剤の疎水基の炭素数が、２０以下である
ことを特徴とする、請求項４に記載のろう付け材。
【請求項１０】
前記界面活性剤が、アニオン系界面活性剤を含み、
前記アニオン系界面活性剤が、カルボン酸基、カルボン酸塩、スルホン酸基およびスルホン酸塩からなる群から選択される少なくとも１種を含む
ことを特徴とする、請求項４に記載のろう付け材。
【請求項１１】
前記界面活性剤が、カチオン系界面活性剤を含み、
前記カチオン系界面活性剤の疎水基の炭素数が、２０以下である
ことを特徴とする、請求項４に記載のろう付け材。
【請求項１２】
前記界面活性剤が、カチオン系界面活性剤を含み、
前記カチオン系界面活性剤が、アミノ基および／またはその塩を含む
ことを特徴とする、請求項４に記載のろう付け材。
【請求項１３】
前記界面活性剤が、両性界面活性剤を含み、
前記両性界面活性剤の疎水基の炭素数が、２０以下である
ことを特徴とする、請求項４に記載のろう付け材。
【請求項１４】
前記界面活性剤が、両性界面活性剤を含み、
前記両性界面活性剤が、アミノ基および／またはその塩を含む
ことを特徴とする、請求項４に記載のろう付け材。
【請求項１５】
前記界面活性剤が、ノニオン系界面活性剤とアニオン系界面活性剤とを含む
ことを特徴とする、請求項４に記載のろう付け材。
【請求項１６】
前記界面活性剤が、ノニオン系界面活性剤とカチオン系界面活性剤とを含む
ことを特徴とする、請求項４に記載のろう付け材。
【請求項１７】
前記界面活性剤が、ノニオン系界面活性剤と両性界面活性剤とを含む
ことを特徴とする、請求項４に記載のろう付け材。
【請求項１８】
前記界面活性剤の配合割合が、
ろう付け材の総量に対して、０．２質量％以上５０質量％以下である
ことを特徴とする、請求項４〜１７のいずれか一項に記載のろう付け材。
【請求項１９】
前記有機溶剤が、炭化水素類、ハロゲン化炭化水素類、アルコール類、エステル類、エーテル類、および、油脂類からなる群から選択される少なくとも１種を含有する
ことを特徴とする、請求項４に記載のろう付け材。
【請求項２０】
前記有機溶剤の配合割合が、前記ろう付け材の総量に対して、５５質量％以下である
ことを特徴とする、請求項４に記載のろう付け材。
【請求項２１】
前記有機溶剤の配合割合が、前記ろう付け材の総量に対して、２５質量％以下である
ことを特徴とする、請求項４に記載のろう付け材。
【請求項２２】
前記有機溶剤の分子量が４０００以下である
ことを特徴とする、請求項４に記載のろう付け材。
【請求項２３】
さらに、ろう材粉末を含み、
前記ろう材粉末が、アルミニウムと共晶合金を形成し得る金属、および／または、前記金属とアルミニウムとの合金からなる
ことを特徴とする、請求項１に記載のろう付け材。
【請求項２４】
アルミニウムまたはアルミニウム合金と、
請求項１に記載のろう付け材を、前記アルミニウムまたは前記アルミニウム合金に塗布してなる塗膜とを備えることを特徴とする、ろう付け部材。
【請求項２５】
請求項２４に記載のろう付け部材を備えることを特徴とする、熱交換器。
【請求項２６】
アルミニウムまたはアルミニウム合金からなる基材を加工する加工工程と、
請求項１に記載のろう付け材を、加熱溶融させた後、吐出装置に供給し、前記基材に吐出させる塗布工程と
を備えることを特徴とする、ろう付け部材の製造方法。
【発明の詳細な説明】
【技術分野】
【０００１】
本発明は、ろう付け材、ろう付け部材、熱交換器、および、ろう付け部材の製造方法に関し、詳しくは、アルミニウムまたはアルミニウム合金を、ろう付けするためのろう付け材、それを塗布してなる塗膜を備えるろう付け部材、そのろう付け部材を備える熱交換器、さらに、ろう付け部材を製造するためのろう付け部材の製造方法に関する。
【背景技術】
【０００２】
従来、金属部材を溶接する場合において、溶接される金属部材の酸化物を除去するために、フラックスが用いられる。【０００３】
通常、フラックスは液状であるため、フラックスを溶接部位に塗布すると、フラックスが流動する場合がある。また、フラックスが液状である場合には、塗膜を固化させるために、溶剤の乾燥設備が必要であり、製造ラインの複雑化を惹起する場合があり、さらに、液状フラックスの飛散などにより、作業性に劣る場合がある。【０００４】
そこで、製造ラインの簡略化および作業性の向上を図るため、固形のフラックスを用いることが検討されており、例えば、ろう材粉末と、フッ化物系フラックス粉末と、常温で固体のワックスとを均一に配合してなるろう付け組成物が提案されている。また、そのろう付け組成物を溶融させ、アルミニウム材料の表面に塗布することにより、ろう付け用のコーティング層を形成することが提案されている（例えば、下記特許文献１参照。）。【０００５】
また、例えば、ろう付け用金属粉末と、パラフィン系のワックスと、ろう付け用フラックスとを混合した後、得られた混合物を水分散させ、ろう付け用組成物として用いることが、提案されている（例えば、下記特許文献２参照。）。
【先行技術文献】
【特許文献】
【０００６】
【特許文献１】特開平９−３１４３８０号公報
【特許文献２】特開平３−１５５４６０号公報
【発明の概要】
【発明が解決しようとする課題】
【０００７】
一方、上記した常温固体のろう付け組成物を溶融して液化し、被塗物に塗布する場合、フッ化物系フラックス粉末の分散性が十分ではなく、ろう付け性に劣るという不具合がある。また、ろう付け組成物を液化して被塗物に塗布する場合、塗布性（液体状塗布性）が十分ではないという不具合がある。【０００８】
また、上記した常温固体のろう付け組成物を、固体状態のまま被塗物に接触させ、必要に応じて摩擦することにより、ろう付け組成物を被塗物に塗布することも検討される。この場合には、塗布性の観点から、ろう付け組成物を所望形状に形成することが要求される。しかし、上記したろう付け組成物は、成形性が十分ではないため、所望形状に形成し難く、その結果、固体状態での塗布性（固体状塗布性）に劣る。【０００９】
本発明は、製造ラインの簡略化および作業性の向上を図りながら、ろう付け性および塗布性（液体状塗布性、固体状塗布性）にも優れるろう付け材、そのろう付け材を塗布してなる塗膜を備えるろう付け部材、および、そのろう付け部材を備える熱交換器、さらに、ろう付け部材の製造方法である。
【課題を解決するための手段】
【００１０】
本発明［１］は、アルミニウムまたはアルミニウム合金を、ろう付けするためのろう付け材であって、フッ化物系フラックスと、固形化剤と、有機粘度低下剤とを含み、２５℃で固形である、ろう付け材を、含んでいる。【００１１】
本発明［２］は、前記ろう付け材は、加熱により軟化し、１５０℃における粘度が１００Ｐａ・ｓ以下である、上記［１］に記載のろう付け材を、含んでいる。【００１２】
本発明［３］は、前記有機粘度低下剤の配合割合が、ろう付け材の総量に対して、０．１質量％以上５５質量％以下である、上記［１］または［２］に記載のろう付け材を、含んでいる。【００１３】
本発明［４］は、前記有機粘度低下剤が、界面活性剤、および／または、１０℃で液体の有機溶剤を含む
、請求項［１］〜［３］のいずれか一項に記載のろう付け材を、含んでいる。【００１４】
本発明［５］は、前記界面活性剤が、ノニオン系界面活性剤、アニオン系界面活性剤、カチオン系界面活性剤および両性界面活性剤からなる群から選択される少なくとも１種を含む、請求項４に記載のろう付け材を、含んでいる。【００１５】
本発明［６］は、前記界面活性剤が、ノニオン系界面活性剤を含み、前記ノニオン系界面活性剤の疎水基の炭素数が、１０以上である、上記［４］または［５］に記載のろう付け材を、含んでいる。【００１６】
本発明［７］は、前記界面活性剤が、ノニオン系界面活性剤を含み、前記ノニオン系界面活性剤のＨＬＢ値が、１７．５以下である、上記［４］〜［６］のいずれか一項に記載のろう付け材を、含んでいる。【００１７】
本発明［８］は、前記界面活性剤が、ノニオン系界面活性剤を含み、前記ノニオン系界面活性剤が、ポリオキシアルキレン基を含む、上記［４］〜［７］のいずれか一項に記載のろう付け材を、含んでいる。【００１８】
本発明［９］は、前記界面活性剤が、アニオン系界面活性剤を含み、前記アニオン系界面活性剤の疎水基の炭素数が、２０以下である、上記［４］または［５］に記載のろう付け材を、含んでいる。【００１９】
本発明［１０］は、前記界面活性剤が、アニオン系界面活性剤を含み、前記アニオン系界面活性剤が、カルボン酸基、カルボン酸塩、スルホン酸基およびスルホン酸塩からなる群から選択される少なくとも１種を含む、上記［４］、［５］および［９］のいずれか一項に記載のろう付け材を、含んでいる。【００２０】
本発明［１１］は、前記界面活性剤が、カチオン系界面活性剤を含み、前記カチオン系界面活性剤の疎水基の炭素数が、２０以下である、上記［４］または［５］に記載のろう付け材を、含んでいる。【００２１】
本発明［１２］は、前記界面活性剤が、カチオン系界面活性剤を含み、前記カチオン系界面活性剤が、アミノ基および／またはその塩を含む、上記［４］、［５］および［１１］のいずれか一項に記載のろう付け材を、含んでいる。【００２２】
本発明［１３］は、前記界面活性剤が、両性界面活性剤を含み、前記両性界面活性剤の疎水基の炭素数が、２０以下である、上記［４］または［５］に記載のろう付け材を、含んでいる。【００２３】
本発明［１４］は、前記界面活性剤が、両性界面活性剤を含み、前記両性界面活性剤が、アミノ基および／またはその塩を含む、上記［４］、［５］および［１３］のいずれか一項に記載のろう付け材を、含んでいる。【００２４】
本発明［１５］は、前記界面活性剤が、ノニオン系界面活性剤とアニオン系界面活性剤とを含む、上記［４］または［５］に記載のろう付け材を、含んでいる。【００２５】
本発明［１６］は、前記界面活性剤が、ノニオン系界面活性剤とカチオン系界面活性剤とを含む、上記［４］または［５］に記載のろう付け材を、含んでいる。【００２６】
本発明［１７］は、前記界面活性剤が、ノニオン系界面活性剤と両性界面活性剤とを含む、上記［４］または［５］に記載のろう付け材を、含んでいる。【００２７】
本発明［１８］は、前記界面活性剤の配合割合が、ろう付け材の総量に対して、０．２質量％以上５０質量％以下である、上記［４］〜［１７］のいずれか一項に記載のろう付け材を、含んでいる。【００２８】
本発明［１９］は、前記有機溶剤が、炭化水素類、ハロゲン化炭化水素類、アルコール類、エステル類、エーテル類、および、油脂類からなる群から選択される少なくとも１種を含有する、上記［４］に記載のろう付け材を、含んでいる。【００２９】
本発明［２０］は、前記有機溶剤の配合割合が、前記ろう付け材の総量に対して、５５質量％以下である、上記［４］または［１９］に記載のろう付け材を、含んでいる。【００３０】
本発明［２１］は、前記有機溶剤の配合割合が、前記ろう付け材の総量に対して、２５質量％以下である、上記［４］、［１９］および［２０］のいずれか一項に記載のろう付け材を、含んでいる。【００３１】
本発明［２２］は、前記有機溶剤の分子量が４０００以下である、上記［４］および［１９］〜［２１］のいずれか一項に記載のろう付け材を、含んでいる。【００３２】
本発明［２３］は、さらに、ろう材粉末を含み、前記ろう材粉末が、アルミニウムと共晶合金を形成し得る金属、および／または、前記金属とアルミニウムとの合金からなる、上記［１］〜［２２］のいずれか一項に記載のろう付け材を、含んでいる。【００３３】
本発明［２４］は、アルミニウムまたはアルミニウム合金と、上記［１］〜［２３］のいずれか一項に記載のろう付け材を、前記アルミニウムまたは前記アルミニウム合金に塗布してなる塗膜とを備える、ろう付け部材を、含んでいる。【００３４】
本発明［２５］は、上記［２４］に記載のろう付け部材を備える、熱交換器を、含んでいる。【００３５】
本発明［２６］は、アルミニウムまたはアルミニウム合金からなる基材を加工する加工工程と、上記［１］〜［２３］のいずれか１項に記載のろう付け材を、加熱溶融させた後、吐出装置に供給し、前記基材に吐出させる塗布工程とを備える、ろう付け部材の製造方法を、含んでいる。
【発明の効果】
【００３６】
本発明のろう付け材は、２５℃で固形であるため、加熱溶融しても、液状のろう付け材と比べて固化が早く、そのため、製造ラインの簡略化、および、作業性の向上を図ることができる。【００３７】
さらに、本発明のろう付け材は、フッ化物系フラックスと固形化剤と有機粘度低下剤とを含むため、溶融時における低粘度化を図ることができ、溶融状態（液体状態）で被塗物に塗布する場合のろう付け性および塗布性（液体状塗布性）にも優れる。【００３８】
加えて、本発明のろう付け材は、ろう付け材を固体状態のまま被塗物に接触させて塗布する場合の塗布性（固体状塗布性）にも優れる。【００３９】
本発明のろう付け部材は、本発明のろう付け材を塗布してなる塗膜を備えるため、優れたろう付け性を備えることができる。【００４０】
本発明の熱交換器は、本発明のろう付け部材を用いて得られるので、優れたろう付け性を備えることができる。【００４１】
本発明のろう付け部材の製造方法では、本発明のろう付け材が用いられるため、塗膜の固化が早く、乾燥させる必要がない。そのため、本発明のろう付け部材の製造方法によれば、アルミニウムまたはアルミニウム合金を加工する加工工程と、ろう付け材を吐出する塗布工程とを、同一の製造ラインで実施することができ、製造ラインの簡略化および作業性の向上を図ることができる。
【図面の簡単な説明】
【００４２】
【図１】図１は、本発明の熱交換器の一実施形態を示す概略斜視図である。
【図２】図２は、図１に示す熱交換器に用いられるプレート接合チューブの分解斜視図である。
【図３】図３は、本発明のろう付け部材の製造方法の一実施形態を示す工程図であり、図３Ａが、Ａｌ基材を加工する工程、および、図３Ｂが、Ａｌ基材にろう付け材を連続的に塗布する工程を、それぞれ示す。
【発明を実施するための形態】
【００４３】
本発明のろう付け材は、アルミニウムまたはアルミニウム合金を、ろう付けするためのろう付け材であって、フッ化物系フラックスと、固形化剤と、有機粘度低下剤とを含有する。
【００４４】
フッ化物系フラックスとしては、例えば、Ｃｓ−Ａｌ−Ｆ系フラックス、Ｋ−Ａｌ−Ｆ系フラックスなどが挙げられる。
【００４５】
Ｃｓ−Ａｌ−Ｆ系フラックスは、セシウム（Ｃｓ）、アルミニウム（Ａｌ）およびフッ素（Ｆ）を含有するフッ化物系フラックスであって、例えば、フルオロアルミン酸セシウム（非反応性セシウム系フラックス）が挙げられる。具体的には、ＣｓＡｌＦ４、Ｃｓ２ＡｌＦ５、Ｃｓ３ＡｌＦ６などが挙げられる。
【００４６】
Ｋ−Ａｌ−Ｆ系フラックスは、カリウム（Ｋ）、アルミニウム（Ａｌ）およびフッ素（Ｆ）を含有するフッ化物系フラックスであって、例えば、フルオロアルミン酸カリウムなどが挙げられる。具体的には、ＫＡｌＦ４、Ｋ２ＡｌＦ５、Ｋ３ＡｌＦ６などが挙げられる。
【００４７】
フッ化物系フラックスとしては、好ましくは、Ｋ−Ａｌ−Ｆ系フラックスが挙げられる。
【００４８】
これらフッ化物系フラックスは、単独使用または２種以上併用することができる。
【００４９】
フッ化物系フラックスの配合割合は、フッ化物系フラックス、固形化剤および有機粘度低下剤（以下、フッ化物系フラックス、固形化剤および有機粘度低下剤をまとめて、「ろう付け成分」とする。）の総量に対して、ろう付け性（ろう切れ）の観点から、例えば、１質量％以上、好ましくは、１０質量％以上、より好ましくは、２０質量％以上、さらに好ましくは、３０質量％以上であり、また、低粘度化の観点から、例えば、８０質量％以下、好ましくは、６０質量％以下、である。
【００５０】
また、ろう付け成分の含有割合は、ろう付け材の総量に対して、例えば、５０質量％以上、好ましくは、７０質量％以上であり、例えば、１００質量％以下であり、例えば、ろう付け材が後述するろう材を含む場合には、好ましくは、９０質量％以下、より好ましくは、８０質量％以下である。
【００５１】
固形化剤は、ろう付け材が２５℃において固形となるように溶融温度を調整し、保形性を向上させる成分（ゲル化剤を除く。）である。なお、本発明において、２５℃は常温である。また、２５℃で固体状態であることを、「常温固体」と称する場合がある。
【００５２】
本発明において、固形化剤は、常温固体炭化水素、常温固体アルキルアルコール、常温固体エーテルアルコール、および、高炭素カルボン酸−高炭素アルコールエステルからなる群から選択される少なくとも１種の化合物であると定義される。
【００５３】
常温固体炭化水素は、常温固体の炭化水素であり、例えば、天然ワックス、合成ワックスなどの常温固体ワックスが挙げられる。
【００５４】
天然ワックスとしては、例えば、パラフィンワックス、マイクロクリスタリンワックスなどの石油ワックスなどが挙げられる。
【００５５】
合成ワックスとしては、例えば、ポリエチレンワックス、フィッシャートロプシュワックスなどが挙げられる。
【００５６】
これら常温固体炭化水素は、単独使用または２種以上併用することができる。
【００５７】
常温固体炭化水素としては、好ましくは、天然ワックス、より好ましくは、パラフィンワックスが挙げられる。
【００５８】
常温固体炭化水素の配合割合は、保形性、塗布性および外観の観点から、ろう付け成分の総量に対して、例えば、５質量％以上、好ましくは、１０質量％以上、より好ましくは、１６質量％以上、さらに好ましくは、２７質量％以上、さらに好ましくは、３０質量％以上、さらに好ましくは、５０質量％以上であり、また、例えば、９０質量％以下である。
【００５９】
とりわけ、固体状塗布性の観点からは、常温固体炭化水素の配合割合は、ろう付け成分の総量に対して、より好ましくは、１０質量％超過、さらに好ましくは、４０質量％以上、とりわけ好ましくは、６０質量％以上であり、より好ましくは、８５質量％以下、さらに好ましくは、８０質量％以下、とりわけ好ましくは、７０質量％以下である。
【００６０】
また、液体状塗布性と固体状塗布性とのバランスを図る観点から、常温固体炭化水素の割合は、ろう付け成分の総量に対して、好ましくは、３０質量％以上、より好ましくは、４０質量％以上であり、好ましくは、７０質量％以下、より好ましくは、６０質量％以下である。
【００６１】
また、常温固体炭化水素の配合割合は、フッ化物系フラックス１００質量部に対して、例えば、１０質量部以上、好ましくは、２０質量部以上、より好ましくは、１００質量部以上、さらに好ましくは、１５０質量部以上であり、また、例えば、２０００質量部以下、好ましくは、１０００質量部以下、より好ましくは、５００質量部以下、さらに好ましくは、３００質量部以下である。
【００６２】
常温固体アルキルアルコールとしては、例えば、デカノール、ドデカノール、テトラデカノール、ヘキサデカノール、オクタデカノール（ステアリルアルコール）、エイコサノールなどの炭素数１０〜３０のノルマルアルコール（直鎖アルキルアルコール）、例えば、炭素数９〜３０のノルマルジアルコール、例えば、トリメチロールプロパン、ペンタエリスリトールなどの炭素数５〜３０の多価アルコールなどが挙げられる。
【００６３】
これら常温固体アルキルアルコールは、単独使用または２種類以上併用することができる。
【００６４】
常温固体アルキルアルコールの配合割合は、保形性および塗布性の観点から、ろう付け成分の総量に対して、例えば、５質量％以上、好ましくは、１０質量％以上、より好ましくは、１２質量％以上、さらに好ましくは、２７質量％以上、さらに好ましくは、３０質量％以上、とりわけ好ましくは、５０質量％以上であり、また、例えば、９０質量％以下である。
【００６５】
とりわけ、固体状塗布性の観点からは、常温固体アルキルアルコールの配合割合は、より好ましくは、１０質量％以上、さらに好ましくは、１６質量％以上、とりわけ好ましくは、３０質量％以上である。
【００６６】
また、外観の観点からは、常温固体アルキルアルコールの配合割合は、より好ましくは、８５質量％以下、さらに好ましくは、８０質量％以下、とりわけ好ましくは、７０質量％以下である。
【００６７】
また、液体状塗布性と固体状塗布性とのバランスを図る観点から、常温固体アルキルアルコールの割合は、ろう付け成分の総量に対して、好ましくは、３０質量％以上、より好ましくは、４０質量％以上であり、好ましくは、７０質量％以下、より好ましくは、６０質量％以下である。
【００６８】
また、常温固体アルキルアルコールの配合割合は、フッ化物系フラックス１００質量部に対して、例えば、１０質量部以上、好ましくは、２０質量部以上、より好ましくは、３５質量部以上、さらに好ましくは、１００質量部以上であり、また、例えば、２０００質量部以下、好ましくは、１０００質量部以下、より好ましくは、５００質量部以下、さらに好ましくは、３００質量部以下である。
【００６９】
常温固体エーテルアルコールとしては、例えば、ポリオキシエチレングリコール、ポリオキシプロピレングリコール、ポリオキシブチレングリコールなどのポリエーテルグリコール、例えば、ポリエチレングリコールモノメチルエーテル、ポリエチレングリコールモノエチルエーテルなどのポリエーテルモノオールなどのポリエーテルアルコールなどが挙げられる。
【００７０】
なお、これらポリエーテルアルコールの分子量は、２５℃で固体状態となるように、調整される。例えば、常温固体エーテルアルコールにおいて、ポリオキシエチレングリコールの重量平均分子量は、１０００以上である。
【００７１】
これら常温固体エーテルアルコールは、単独使用または２種類以上併用することができる。
【００７２】
常温固体エーテルアルコールの配合割合は、保形性および塗布性の観点から、ろう付け成分の総量に対して、例えば、５質量％以上、好ましくは、１０質量％以上、より好ましくは、１２質量％以上、さらに好ましくは、２７質量％以上、さらに好ましくは、３０質量％以上、とりわけ好ましくは、５０質量％以上であり、また、例えば、９０質量％以下である。
【００７３】
とりわけ、固体状塗布性の観点からは、常温固体エーテルアルコールの配合割合は、より好ましくは、１０質量％以上、さらに好ましくは、１６質量％以上、とりわけ好ましくは、３０質量％以上である。
【００７４】
また、外観の観点からは、常温固体エーテルアルコールの配合割合は、より好ましくは、８５質量％以下、さらに好ましくは、８０質量％以下、とりわけ好ましくは、７０質量％以下である。
【００７５】
また、液体状塗布性と固体状塗布性とのバランスを図る観点から、常温固体エーテルアルコールの割合は、ろう付け成分の総量に対して、好ましくは、３０質量％以上、より好ましくは、４０質量％以上であり、好ましくは、７０質量％以下、より好ましくは、６０質量％以下である。
【００７６】
また、常温固体エーテルアルコールの配合割合は、フッ化物系フラックス１００質量部に対して、例えば、１０質量部以上、好ましくは、２０質量部以上、より好ましくは、３５質量部以上、さらに好ましくは、１００質量部以上であり、また、例えば、２０００質量部以下、好ましくは、１０００質量部以下、より好ましくは、５００質量部以下、さらに好ましくは、３００質量部以下である。
【００７７】
高炭素カルボン酸−高炭素アルコールエステルは、炭素数１０以上のカルボン酸（後述）と、炭素数８以上のアルコール（後述）との反応生成物であるエステル類である。
【００７８】
より具体的には、高炭素カルボン酸−高炭素アルコールエステルは、２５℃で固体（常温固体）である。このような高炭素カルボン酸−高炭素アルコールエステルは、ろう付け材の保形性を向上させる。
【００７９】
炭素数１０以上のカルボン酸としては、例えば、カプリン酸、ラウリン酸、ミリスチン酸、パルミチン酸、ステアリン酸などの炭素数１０以上のモノカルボン酸、例えば、デカン二酸、ドデカン二酸などの炭素数１０以上のジカルボン酸およびこれらの無水物などが挙げられる。これらは、単独使用または２種類以上併用することができる。
【００８０】
炭素数８以上のアルコールとしては、例えば、オクチルアルコール、ラウリルアルコール、ミリスチルアルコール、セチルアルコール、ステアリルアルコール、オレイルアルコール、リノリルアルコールなどの炭素数８以上の１価アルコール、例えば、オクタンジオール、ノナンジオール、デカンジオール、ドデカンジオールなどの炭素数８以上の多価アルコールなどが挙げられる。これらは、単独使用または２種類以上併用することができる。
【００８１】
そして、高炭素カルボン酸−高炭素アルコールエステルは、１分子以上の炭素数１０以上のカルボン酸と、１分子以上の炭素数８以上のアルコールとを、公知の方法でエステル化反応させることにより、得られる。
【００８２】
高炭素カルボン酸−高炭素アルコールエステルとして、より具体的には、例えば、カルナバワックス、キャンデリラワックス、トリアコンタニルパルミチン酸などが挙げられる。
【００８３】
高炭素カルボン酸−高炭素アルコールエステルは、単独使用または２種類以上併用することができる。
【００８４】
高炭素カルボン酸−高炭素アルコールエステルの配合割合は、保形性および塗布性の観点から、ろう付け成分の総量に対して、例えば、５質量％以上、好ましくは、１０質量％以上、より好ましくは、１２質量％以上、さらに好ましくは、２７質量％以上、さらに好ましくは、３０質量％以上、とりわけ好ましくは、５０質量％以上であり、また、例えば、９０質量％以下である。
【００８５】
とりわけ、固体状塗布性の観点からは、高炭素カルボン酸−高炭素アルコールエステルの配合割合は、より好ましくは、１０質量％以上、さらに好ましくは、１６質量％以上、とりわけ好ましくは、３０質量％以上である。
【００８６】
また、外観の観点からは、高炭素カルボン酸−高炭素アルコールエステルの配合割合は、より好ましくは、８５質量％以下、さらに好ましくは、８０質量％以下、とりわけ好ましくは、７０質量％以下である。
【００８７】
また、液体状塗布性と固体状塗布性とのバランスを図る観点から、高炭素カルボン酸−高炭素アルコールエステルの割合は、ろう付け成分の総量に対して、好ましくは、３０質量％以上、より好ましくは、４０質量％以上であり、好ましくは、７０質量％以下、より好ましくは、６０質量％以下である。
【００８８】
また、高炭素カルボン酸−高炭素アルコールエステルの配合割合は、フッ化物系フラックス１００質量部に対して、例えば、１０質量部以上、好ましくは、２０質量部以上、より好ましくは、３５質量部以上、さらに好ましくは、１００質量部以上であり、また、例えば、２０００質量部以下、好ましくは、１０００質量部以下、より好ましくは、５００質量部以下、さらに好ましくは、３００質量部以下である。
【００８９】
これら固形化剤は、単独使用または２種類以上併用することができる。
【００９０】
固形化剤として、好ましくは、常温固体炭化水素の単独使用、常温固体アルキルアルコールの単独使用が挙げられる。なお、固形化剤として、常温固体炭化水素および常温固体アルキルアルコールを併用することもできる。常温固体炭化水素および常温固体アルキルアルコールを併用する場合、常温固体炭化水素の配合割合、および、常温固体アルキルアルコールの配合割合は、上記の範囲で、適宜調整される。
【００９１】
また、固形化剤の割合（総量）は、液体状塗布性と固体状塗布性とのバランスを図る観点から、ろう付け成分の総量に対して、例えば、５質量％以上、好ましくは、１０質量％以上、より好ましくは、１２質量％以上、さらに好ましくは、１６質量％以上、さらに好ましくは、２７質量％以上、さらに好ましくは、３０質量％以上、とりわけ好ましくは、４０質量％以上であり、また、例えば、９０質量％以下、好ましくは、８０質量％以下、より好ましくは、７０質量％以下、さらに好ましくは、６０質量％以下である。
【００９２】
また、固形化剤の配合割合（総量）は、フッ化物系フラックス１００質量部に対して、例えば、１０質量部以上、好ましくは、２０質量部以上、より好ましくは、３５質量部以上、さらに好ましくは、１００質量部以上であり、また、例えば、２０００質量部以下、好ましくは、１０００質量部以下、より好ましくは、５００質量部以下、さらに好ましくは、３００質量部以下である。
【００９３】
有機粘度低下剤は、ろう付け成分中でのフッ化物系フラックスの分散性を向上させるための有機化合物である。
【００９４】
有機粘度低下剤としては、例えば、界面活性剤、低融点有機化合物（界面活性剤を除く。）などが挙げられる。好ましくは、有機粘度低下剤は、界面活性剤および／または低融点有機化合物を含み、より好ましくは、界面活性剤および／または低融点有機化合物からなる。
【００９５】
界面活性剤は、親水基と疎水基とを併有する化合物であり、例えば、親水基としてノニオン性基を有するノニオン系界面活性剤、例えば、親水基としてイオン性基および／またはその塩を有するイオン系界面活性剤などが挙げられる。
【００９６】
ノニオン系界面活性剤としては、例えば、親水基としてノニオン基（ノニオン性親水基）を有し、疎水基として長鎖炭化水素基を有する界面活性剤が挙げられる。
【００９７】
ノニオン基としては、例えば、ポリオキシアルキレン基が挙げられる。
【００９８】
ポリオキシアルキレン基は、例えば、オキシアルキレン（オキシエチレン、オキシ−１，２−プロピレンなど）単位の縮合ユニットであり、例えば、ポリオキシエチレン基、ポリオキシプロピレン基、ポリオキシブチレン基、ポリオキシエチレン−オキシプロピレン基（ランダム／ブロック）、ポリオキシエチレン−オキシブチレン基（ランダム／ブロック）、ポリオキシプロピレン−オキシブチレン基（ランダム／ブロック）、ポリオキシエチレン−オキシプロピレン−オキシブチレン基（ランダム／ブロック）などが挙げられる。
【００９９】
親水性の観点から、ポリオキシアルキレン基として、好ましくは、オキシエチレン単位を含むことが挙げられ、より好ましくは、ポリオキシエチレン基が挙げられる。
【０１００】
ポリオキシアルキレン基の繰り返し単位数は、特に制限されないが、好ましくは、ＨＬＢ値が後述の範囲となるように、適宜設定される。より具体的には、ポリオキシアルキレン単位（ポリオキシエチレン基）の繰り返し単位数は、例えば、３以上、好ましくは、１０以上、より好ましくは、２０以上、さらに好ましくは、２５以上であり、例えば、１００以下、好ましくは、８０以下、より好ましくは、６０以下、さらに好ましくは、５０以下である。
【０１０１】
長鎖炭化水素基としては、例えば、炭素数８〜３０の炭化水素基などが挙げられ、具体的には、例えば、オクチル基、ノニル基、デシル基、イソデシル基、ウンデシル基、ドデシル基（ラウリル基）、トリデシル基、テトラデシル基（ミリスチル基）、パラミチル基、セチル基、ステアリル基、アラキジル基、ベヘニル基などの炭素数８〜３０直鎖炭化水素基、例えば、シクロオクチル基、シクロデシル基などの炭素数８〜３０環状炭化水素基などが挙げられる。これらは、単独使用または２種類以上併用することができる。
【０１０２】
ノニオン系界面活性剤の疎水基の炭素数は、塗布性の観点から、好ましくは、２５以下、より好ましくは、２０以下、さらに好ましくは、１８以下、さらに好ましくは、１５以下であり、好ましくは、９以上、より好ましくは、１０以上、さらに好ましくは、１２以上である。
【０１０３】
このようなノニオン性界面活性剤として、より具体的には、例えば、ポリオキシエチレンオクチルエーテル、ポリオキシエチレンデシルエーテル、ポリオキシエチレンラウリルエーテル、ポリオキシエチレンミリスチルエーテル、ポリオキシエチレンパルミチルエーテル、ポリオキシエチレンステアリルエーテル、ポリオキシエチレンオクチルドデシルエーテル、ポリオキシエチレンオレイルエーテル、ポリオキシエチレンアラキジルエーテル、ポリオキシエチレンベヘニルエーテルなどのポリオキシエチレンアルキル（炭素数８〜３０）エーテルが挙げられる。
【０１０４】
これらノニオン系界面活性剤は、単独使用または２種類以上併用することができる。
【０１０５】
ノニオン系界面活性剤として、好ましくは、ポリオキシエチレンアルキル（炭素数８〜３０）エーテルが挙げられ、より好ましくは、ポリオキシエチレンアルキル（炭素数１０〜２０）エーテルが挙げられる。
【０１０６】
ノニオン系界面活性剤のＨＬＢ値は、例えば、１．０以上、好ましくは、３．０以上であり、例えば、１９．０以下、好ましくは、１７．５以下である。
【０１０７】
イオン系界面活性剤としては、例えば、アニオン系界面活性剤、カチオン系界面活性剤、両性界面活性剤などが挙げられる。
【０１０８】
アニオン系界面活性剤としては、例えば、親水基としてアニオン性基および／またはその塩を有し、疎水基として長鎖炭化水素基を有する界面活性剤などが挙げられる。
【０１０９】
アニオン性基としては、例えば、カルボン酸基、スルホン酸基、リン酸基などが挙げられ、これらは単独使用または２種類以上併用される。アニオン性基として、塗布性の観点から、好ましくは、カルボン酸基、スルホン酸基が挙げられる。すなわち、親水基として、好ましくは、カルボン酸基、カルボン酸塩、スルホン酸基、スルホン酸塩が挙げられる。アニオン性基として、さらに好ましくは、スルホン酸基および／またはその塩が挙げられる。
【０１１０】
また、アニオン性基の塩としては、例えば、金属塩（例えば、ナトリウム塩、カリウム塩など）、アミン塩などが挙げられ、これらは単独使用または２種類以上併用される。塩として、好ましくは、金属塩、アミン塩が挙げられ、より好ましくは、金属塩が挙げられ、さらに好ましくは、ナトリウム塩が挙げられる。
【０１１１】
長鎖炭化水素基としては、上記した炭素数８〜３０の炭化水素基などが挙げられ、単独使用または２種類以上併用することができる。
【０１１２】
アニオン系界面活性剤の疎水基の炭素数は、塗布性の観点から、好ましくは、２５以下、より好ましくは、２０以下、さらに好ましくは、１８以下、さらに好ましくは、１５以下、とりわけ好ましくは、１２以下である。
【０１１３】
このようなアニオン系界面活性剤として、より具体的には、例えば、ラウリン酸ナトリウム、ミリスチン酸ナトリウム、パルミチン酸ナトリウム、ステアリン酸ナトリウム、アラキジン酸ナトリウム、ベヘン酸ナトリウムなどの脂肪酸金属塩、例えば、ラウリン酸アミン塩、ミリスチン酸アミン塩、パルミチン酸アミン塩、ステアリン酸アミン塩、アラキジン酸アミン塩、ベヘン酸アミン塩などの脂肪酸アミン塩、例えば、ラウリル硫酸ナトリウム、ミリスチル硫酸ナトリウム、パルミチル硫酸ナトリウム、ステアリル硫酸ナトリウム、アラキジル硫酸ナトリウム、ベヘニル硫酸ナトリウムなどのアルキル硫酸の金属塩、例えば、ラウリル硫酸アミン塩、ミリスチル硫酸アミン塩、パルミチル硫酸アミン塩、ステアリル硫酸アミン塩、アラキジル硫酸アミン塩、ベヘニル硫酸アミン塩などのアルキル硫酸アミン塩などが挙げられる。
【０１１４】
また、アニオン系界面活性剤としては、例えば、アルキルサクシンアミド酸塩、アルキルスルホ酢酸塩、リン酸アルキル塩、リン酸アルキルエーテル塩、アシルサルコシン塩、アシルイセチオン酸塩、アシルＮ−アシルタウリン塩なども挙げられる。
【０１１５】
これらアニオン系界面活性剤は、単独使用または２種類以上併用することができる。
【０１１６】
アニオン系界面活性剤として、ろう付け性（外観）の向上を図る観点から、好ましくは、脂肪酸金属塩、脂肪酸アミン塩が挙げられ、より好ましくは、脂肪酸金属塩が挙げられる。
【０１１７】
カチオン系界面活性剤としては、例えば、親水基としてカチオン性基および／またはその塩を有し、疎水基として長鎖炭化水素基を有する界面活性剤などが挙げられる。
【０１１８】
カチオン性基としては、例えば、アミノ基、４級アンモニウム基などが挙げられる。これらカチオン性基は、単独使用または２種類以上併用することができる。カチオン性基として、好ましくは、アミノ基が挙げられる。すなわち、親水基として、好ましくは、アミノ基および／またはその塩が挙げられる。
【０１１９】
また、カチオン性基の塩としては、例えば、ハロゲン塩（クロライド、ブロマイドなど）、無機酸塩（塩酸塩、硫酸塩、リン酸塩など）、有機酸塩（酢酸塩など）などが挙げられ、これらは単独使用または２種類以上併用される。塩として、好ましくは、有機酸塩が挙げられ、より好ましくは、酢酸塩が挙げられる。
【０１２０】
長鎖炭化水素基としては、上記した炭素数８〜３０の炭化水素基などが挙げられ、単独使用または２種類以上併用することができる。
【０１２１】
カチオン系界面活性剤の疎水基の炭素数は、塗布性の観点から、好ましくは、２５以下、より好ましくは、２０以下、さらに好ましくは、１８以下、さらに好ましくは、１５以下、とりわけ好ましくは、１２以下である。
【０１２２】
このようなカチオン系界面活性剤として、より具体的には、例えば、ラウリルアミンアセテート、ミリスチルアミンアセテート、パルミチルアミンアセテート、ステアリルアミンアセテート、アラキジルアミンアセテート、ベヘニルアミンアセテートなどのアミン有機酸塩、例えば、ラウリルトリメチルアンモニウムクロライド、ミリスチルジメチルベンジルアンモニウムクロライド、セチルトリメチルアンモニウムクロライド、ステアリルトリメチルアンモニウムクロライド、ステアリルジメチルベンジルアンモニウムクロライド、ベヘニルトリメチルアンモニウムクロライドなどの４級アンモニウムのハロゲン塩などが挙げられる。
【０１２３】
これらカチオン系界面活性剤は、単独使用または２種類以上併用することができる。
【０１２４】
カチオン系界面活性剤として、好ましくは、アミン有機酸塩が挙げられる。
【０１２５】
両性界面活性剤としては、例えば、アルキルベタイン型両性界面活性剤、アルキルアミドベタイン型両性界面活性剤、イミダゾリン型両性界面活性剤、アルキルアミノスルホン型両性界面活性剤、アルキルアミノカルボン酸型両性界面活性剤、アルキルアミドカルボン酸型両性界面活性剤、アミドアミノ酸型両性界面活性剤、リン酸型両性界面活性剤などが挙げられ、これらは、単独使用または２種類以上併用することができる。
【０１２６】
両性界面活性剤として、好ましくは、アルキルベタイン型両性界面活性剤が挙げられる。
【０１２７】
アルキルベタイン型両性界面活性剤としては、例えば、親水基としてベタイン基および／またはその塩を有し、疎水基として長鎖炭化水素基を有する界面活性剤などが挙げられる。
【０１２８】
ベタイン基は、例えば、上記したアニオン性基（カルボン酸基、スルホン酸基など）と上記したカチオン性基（アミノ基など）とを併有する両性基であり、好ましくは、カルボン酸基、カルボン酸塩、スルホン酸基、スルホン酸塩からなる群から選択される少なくとも一種のアニオン性基を含み、また、好ましくは、アミノ基および／またはその塩からなるカチオン基を含む。
【０１２９】
ベタイン基として、具体的には、例えば、アミノ酢酸ベタイン、アミノ硫酸ベタインなどが挙げられる。これらは、単独使用または２種類以上併用することができる。
【０１３０】
これら両性界面活性剤の親水基は、単独使用または２種類以上併用することができる。
【０１３１】
長鎖炭化水素基としては、上記した炭素数８〜３０の炭化水素基などが挙げられ、単独使用または２種類以上併用することができる。
【０１３２】
両性界面活性剤の疎水基の炭素数は、塗布性の観点から、好ましくは、２５以下、より好ましくは、２０以下、さらに好ましくは、１８以下、さらに好ましくは、１５以下、とりわけ好ましくは、１２以下である。
【０１３３】
このような両性界面活性剤として、より具体的には、例えば、ラウリルジメチルアミノ酢酸ベタイン、ミリスチルジメチルアミノ酢酸ベタイン、セチルジメチルアミノ酢酸ベタイン、ステアリルジメチルアミノ酢酸ベタイン、ベヘニルジメチルアミノ酢酸ベタイン、ジステアリルジメチルアンモニウムクロライドなどが挙げられる。
【０１３４】
これら両性界面活性剤は、単独使用または２種類以上併用することができる。
【０１３５】
これらイオン性界面活性剤は、単独使用または２種類以上併用することができる。
【０１３６】
これら界面活性剤は、単独使用または２種類以上併用することができる。
【０１３７】
すなわち、界面活性剤は、ノニオン系界面活性剤、アニオン系界面活性剤、カチオン系界面活性剤および両性界面活性剤からなる群から選択される少なくとも１種を含んでいればよい。
【０１３８】
界面活性剤として、分散性および塗布性の向上を図る観点から、好ましくは、カチオン系界面活性剤、ノニオン系界面活性剤が挙げられ、より好ましくは、カチオン系界面活性剤が挙げられる。
【０１３９】
また、分散性および塗布性の向上を図る観点から、界面活性剤として、好ましくは、ノニオン系界面活性剤とイオン性界面活性剤との併用が挙げられ、具体的には、ノニオン系界面活性剤とアニオン系界面活性剤との併用、ノニオン系界面活性剤とカチオン系界面活性剤との併用、ノニオン系界面活性剤と両性界面活性剤との併用が挙げられ、とりわけ好ましくは、ノニオン系界面活性剤とカチオン系界面活性剤との併用が挙げられる。
【０１４０】
例えば、ノニオン系界面活性剤とアニオン系界面活性剤とが併用される場合、それらの割合は、固形分の質量基準で、界面活性剤の総量に対して、ノニオン系界面活性剤が、例えば、１質量％以上、好ましくは、１０質量％以上、より好ましくは、５０質量％を超過、さらに好ましくは、６０質量％以上であり、例えば、９９質量％以下、好ましくは、９０質量％以下、より好ましくは、８５質量％以下、さらに好ましくは、８０質量％以下である。
【０１４１】
また、アニオン系界面活性剤が、例えば、１質量％以上、好ましくは、１０質量％以上、より好ましくは、１５質量％以上、さらに好ましくは、２０質量％以上であり、例えば、９９質量％以下、好ましくは、９０質量％以下、より好ましくは、５０質量％未満、さらに好ましくは、４０質量％以下である。
【０１４２】
また、例えば、ノニオン系界面活性剤とカチオン系界面活性剤とが併用される場合、それらの割合は、固形分の質量基準で、界面活性剤の総量に対して、ノニオン系界面活性剤が、例えば、１質量％以上、好ましくは、１０質量％以上、より好ましくは、５０質量％を超過、さらに好ましくは、６０質量％以上であり、例えば、９９質量％以下、好ましくは、９０質量％以下、より好ましくは、８５質量％以下、さらに好ましくは、８０質量％以下である。
【０１４３】
また、カチオン系界面活性剤が、例えば、１質量％以上、好ましくは、１０質量％以上、より好ましくは、１５質量％以上、さらに好ましくは、２０質量％以上であり、例えば、９９質量％以下、好ましくは、９０質量％以下、より好ましくは、５０質量％未満、さらに好ましくは、４０質量％以下である。
【０１４４】
また、例えば、ノニオン系界面活性剤と両性界面活性剤とが併用される場合、それらの割合は、固形分の質量基準で、界面活性剤の総量に対して、ノニオン系界面活性剤が、例えば、１質量％以上、好ましくは、１０質量％以上、より好ましくは、５０質量％を超過、さらに好ましくは、６０質量％以上であり、例えば、９９質量％以下、好ましくは、９０質量％以下、より好ましくは、８５質量％以下、さらに好ましくは、８０質量％以下である。
【０１４５】
また、両性界面活性剤が、例えば、１質量％以上、好ましくは、１０質量％以上、より好ましくは、１５質量％以上、さらに好ましくは、２０質量％以上であり、例えば、９９質量％以下、好ましくは、９０質量％以下、より好ましくは、５０質量％未満、さらに好ましくは、４０質量％以下である。
【０１４６】
界面活性剤の併用割合が上記範囲であれば、とりわけ良好に、フッ化物系フラックスの分散性の向上を図り、塗布性およびろう付け性の向上を図ることができる。
【０１４７】
界面活性剤の配合割合（総量）は、塗布性の観点から、ろう付け材の総量に対して、例えば、０．１質量％以上、好ましくは、０．２質量％以上、より好ましくは、０．５質量％以上であり、また、例えば、６０質量％以下、好ましくは、５０質量％以下、より好ましくは、１０質量％以下、さらに好ましくは、５質量％以下である。
【０１４８】
また、界面活性剤の配合割合（総量）は、ろう付け成分の総量に対して、例えば、０．１質量％以上、好ましくは、０．２質量％以上、より好ましくは、０．５質量％以上であり、また、例えば、６０質量％以下、好ましくは、５０質量％以下、より好ましくは、１０質量％以下、さらに好ましくは、５質量％以下である。
【０１４９】
また、界面活性剤の配合割合（総量）は、フッ化物系フラックス１００質量部に対して、例えば、０．２質量部以上、好ましくは、１質量部以上、より好ましくは、３質量部以上、さらに好ましくは、５質量部以上であり、また、例えば、２００質量部以下、好ましくは、５０質量部以下、より好ましくは、３０質量部以下、さらに好ましくは、１０質量部以下である。
【０１５０】
また、界面活性剤として、両性界面活性剤が用いられる場合、好ましくは、両性界面活性剤とともに水が配合される。
【０１５１】
水の配合割合は、質量基準で、両性界面活性剤１００質量部に対して、例えば、１００質量部以上、好ましくは、２００質量部以上であり、また、例えば、６００質量部以下、好ましくは、５００質量部以下である。
【０１５２】
低融点有機化合物は、常温液体（すなわち、２５℃で液体状態）の有機化合物のうち、融点が１０℃未満の有機化合物である。つまり、低融点有機化合物は、１０℃で液体状態を示す。なお、低融点有機化合物は、界面活性剤を除く有機化合物である。
【０１５３】
低融点有機化合物として、より具体的には、１０℃で液体状態の有機溶剤が挙げられる。そのような有機溶剤としては、例えば、炭化水素類、ハロゲン化炭化水素類、アルコール類、エステル類、エーテル類、油脂類などが挙げられる。
【０１５４】
炭化水素類としては、例えば、ミネラルスピリット、ソルベントナフサ、ターペン、ノルマルデカンなどが挙げられる。
【０１５５】
ハロゲン化炭化水素類としては、例えば、クロロトルエン、クロロベンゼン、ジクロロベンゼン、ジブロモベンゼンなどが挙げられる。
【０１５６】
アルコール類としては、例えば、１０℃で液体状態のアルキルアルコール（以下、低融点アルキルアルコール）、１０℃で液体状態のエーテルアルコール（以下、低融点エーテルアルコール）などが挙げられる。
【０１５７】
低融点アルキルアルコールとしては、例えば、メタノール、エタノール、プロパノール、ブタノール、ヘキサノール、オクタノールなどの炭素数１〜９のノルマルアルコール（直鎖アルキルアルコール）、例えば、オクチルドデカノールなどの炭素数１〜３０の分岐状アルコール、例えば、ブタンジオール、ヘキサンジオール、ネオペンチルグリコールなどの炭素数１〜８の２価アルコール、例えば、トリメチロールエタン、トリエチロールエタンなどの炭素数４〜３０の３価アルコール、例えば、炭素数５〜３０の４価アルコールなどが挙げられる。
【０１５８】
低融点エーテルアルコールとしては、例えば、エチレングリコールモノメチルエーテル（メチルセロソルブ）、エチレングリコールモノエチルエーテル（エチルセロソルブ）などのエーテルアルコール、例えば、ポリオキシエチレングリコール、ポリオキシプロピレングリコール、ポリオキシブチレングリコールなどのポリエーテルグリコール、例えば、ポリエチレングリコールモノメチルエーテル、ポリエチレングリコールモノエチルエーテルなどのポリエーテルモノオールなどのポリエーテルアルコールなどが挙げられる。
【０１５９】
なお、これらポリエーテルアルコールの分子量は、１０℃で液体状態となるように、調整される。例えば、低融点エーテルアルコールにおいて、ポリオキシエチレングリコールの重量平均分子量は、１０００未満である。
【０１６０】
エステル類としては、例えば、酢酸ブチル、酢酸メトキシブチル、酢酸ベンジル、酢酸フェニル、酢酸メチルカルビトール、プロピオン酸エチル、プロピオン酸ブチル、安息香酸メチル、安息香酸エチルなどのカルボン酸エステル、例えば、メチルヘキサン酸トリグリセライド、エチルヘキサン酸トリグリセライドなどのグリセライドなどが挙げられる。
【０１６１】
エーテル類としては、例えば、ジメチルエーテル、ジエチルエーテル、メチルエチルエーテル、ジメトキシエタン、ジメトキシメタンなどの鎖状エーテル、例えば、テトラヒドロフラン、２−メチルテトラヒドロフランなどの環状エーテルなどが挙げられる。
【０１６２】
油脂類としては、例えば、大豆油、ヌカ油、ホホバ油、アボガド油、アーモンド油、オリーブ油、カカオ油、ゴマ油、パーシック油、ヒマシ油、ヤシ油などが挙げられる。
【０１６３】
これら低融点有機化合物は、単独使用または２種類以上併用することができる。
【０１６４】
低融点有機化合物として、好ましくは、炭化水素類、ハロゲン化炭化水素類、アルコール類、エステル類、エーテル類、油脂類が挙げられ、より好ましくは、アルコール類、エステル類、エーテル類が挙げられ、さらに好ましくは、アルコール類、エステル類が挙げられる。
【０１６５】
また、アルコール類として、好ましくは、低融点アルキルアルコール、低融点エーテルアルコールが挙げられ、より好ましくは、炭素数６〜９のアルキルアルコール、ポリエーテルアルコールが挙げられる。また、エステル類として、好ましくは、グリセライドが挙げられる。
【０１６６】
低融点有機化合物として、さらに好ましくは、アルコール類が挙げられ、とりわけ好ましくは、ポリエーテルグリコールが挙げられる。
【０１６７】
また、低融点有機化合物として、好ましくは、界面活性剤と同様に、親水基と疎水基とを併有する化合物が挙げられる。親水基としては、水酸基、エステル基などが挙げられる。疎水基としては、長鎖炭化水素基、炭素数３〜４のオキシアルキレン基などが挙げられる。
【０１６８】
そのような有機溶媒としては、例えば、炭素数６〜９のアルキルアルコール、ポリオキシアルキレン（炭素数３〜４）グリコール、炭素数６〜２０のグリセライドなどが挙げられる。
【０１６９】
低融点有機化合物の分子量は、例えば、３０以上、好ましくは、５０以上、より好ましくは、１００以上であり、例えば、５０００以下、好ましくは、４０００以下、より好ましくは、３０００以下、より好ましくは、２５００以下である。
【０１７０】
なお、低融点有機化合物が単量体である場合、その分子量は、分子骨格および原子数から算出することができる。また、低融点有機化合物が重合体である場合、その分子量は、数平均分子量として、ゲルパーミエーションクロマトグラフ測定による標準ポリスチレン換算分子量として求められる。そして、低融点有機化合物の分子量は、各成分の分子量の平均値として算出される。
【０１７１】
また、低融点有機化合物が、水酸基を含有する重合体であり、かつ、平均官能基数（一分子当たりの水酸基数）が分子構造より明らかな場合、その平均分子量は、計算上の数平均分子量として、以下の式より求められる。
【０１７２】
（平均分子量）＝（ＫＯＨのモル質量）×平均官能基数×１０００／（水酸基価）
式中、水酸基価は、ＪＩＳ  Ｋ１５５７−１（２００７年）に記載の手法により測定することができる。
【０１７３】
低融点有機化合物の含有割合は、塗布性および固化性の観点から、ろう付け材の総量に対して、例えば、６０質量％以下、好ましくは、５５質量％以下、より好ましくは、５０質量％以下、さらに好ましくは、４０質量％以下、とりわけ好ましくは、２５質量％以下であり、例えば、１質量％以上、好ましくは、１０質量％以上、より好ましくは、１５質量％以上である。
【０１７４】
また、低融点有機化合物の含有割合は、ろう付け成分の総量に対して、例えば、６０質量％以下、好ましくは、５５質量％以下、より好ましくは、５０質量％以下、さらに好ましくは、４０質量％以下、とりわけ好ましくは、２５質量％以下であり、例えば、１質量％以上、好ましくは、１０質量％以上、より好ましくは、１５質量％以上である。
【０１７５】
また、低融点有機化合物の配合割合は、フッ化物系フラックス１００質量部に対して、例えば、５質量部以上、好ましくは、１０質量部以上、より好ましくは、３０質量部以上、さらに好ましくは、５０質量部以上であり、また、例えば、１０００質量部以下、好ましくは、３００質量部以下、より好ましくは、２００質量部以下、さらに好ましくは、１００質量部以下である。
【０１７６】
これら有機粘度低下剤は、単独使用または２種類以上併用することができる。
【０１７７】
すなわち、有機粘度低下剤として、界面活性剤を単独使用してもよく、また、低融点有機化合物を単独使用してもよく、さらには、界面活性剤および低融点有機化合物を併用してもよい。
【０１７８】
有機粘度低下剤の含有割合（総量）は、塗布性の観点から、ろう付け材の総量に対して、例えば、０．１質量％以上、好ましくは、０．２質量％以上、より好ましくは、０．５質量％以上、さらに好ましくは、１．０質量％以上、とりわけ好ましくは、１．５質量％以上であり、例えば、６０質量％以下、好ましくは、５５質量％以下、より好ましくは、５０質量％以下、さらに好ましくは、４０質量％以下、とりわけ好ましくは、２５質量％以下である。
【０１７９】
また、有機粘度低下剤の配合割合（総量）は、フッ化物系フラックス１００質量部に対して、例えば、０．２質量部以上、好ましくは、１質量部以上、より好ましくは、３質量部以上、さらに好ましくは、５質量部以上であり、また、例えば、１０００質量部以下、好ましくは、３００質量部以下、より好ましくは、３０質量部以下、さらに好ましくは、２０質量部以下、とりわけ好ましくは、１０質量部以下である。
【０１８０】
さらに、ろう付け材は、必要に応じて、ろう材を含有することができる。
【０１８１】
ろう材としては、例えば、アルミニウムと共晶合金を形成し得る金属からなるろう材が挙げられ、また、そのような金属とアルミニウムとの合金からなるろう材も挙げられる。
【０１８２】
ろう材として、より具体的には、例えば、金属ケイ素、ケイ素−アルミニウム合金、これらに少量のマグネシウム、銅、ゲルマニウムなどを含む合金などが挙げられる。
【０１８３】
また、ろう材は、好ましくは、粉末状に調製される。すなわち、ろう材として、好ましくは、ろう材粉末が挙げられる。ろう材粉末の平均粒子径は、特に制限されず、目的および用途に応じて、適宜設定される。
【０１８４】
ろう付け材が、ろう材を含めば、アルミニウムまたはアルミニウム合金のろう付けにおいて、作業効率に優れる。
【０１８５】
ろう材の配合割合は、ろう付け成分１００質量部に対して、例えば、３質量部以上、好ましくは、５質量部以上、より好ましくは、１０質量部以上であり、また、例えば、３００質量部以下、好ましくは、１００質量部以下、より好ましくは、５０質量部以下、さらに好ましくは、３０質量部以下である。
【０１８６】
また、ろう材の配合割合は、ろう付け材の総量に対して、例えば、１質量％以上、好ましくは、１０質量％以上、より好ましくは、２０質量％以上であり、例えば、６０質量％以下、好ましくは、４０質量％以下、より好ましくは、３０質量％以下である。
【０１８７】
加えて、ろう付け材には、必要に応じて、例えば、酸化防止剤（例えば、ジブチルヒドロキシトルエンなど）、腐食防止剤（例えば、ベンゾトリアゾールなど）、消泡剤（例えば、シリコンオイルなど）、増粘剤（例えば、脂肪酸アミド、ポリアミドなど）、着色剤などの各種添加剤を、ろう付け材の総量に対して５質量％以下の割合で、含有させることができる。
【０１８８】
なお、ろう付け材は、必要に応じて、ゲル化剤を含有しても良いが、ろう付け性（外観）の観点から、好ましくは、ゲル化剤を含有しない。
【０１８９】
そして、ろう付け材は、上記の各成分を、上記の配合割合で、公知の方法により混合および撹拌することにより得ることができる。このとき、有機粘度低下剤によってフッ化物系フラックスが分散され、固形化剤によってろう付け材が固形化される。
【０１９０】
すなわち、上記ろう付け材は、固形であり、詳しくは、２５℃において固形である。
【０１９１】
２５℃において固形とは、「消防危第１１号  危険物の規制に関する政令等の一部を改正する政令（危険物の試験及び性状に係る部分）並びに危険物の試験及び性状に関する省令の公布について（通知）」に記載される「液状の確認方法」に記載される手法に従って、２５℃において試験を実施した結果、「液状でない」と判定されることと定義される。
【０１９２】
また、ろう付け材は、加熱により軟化する。
【０１９３】
より具体的には、例えば、上記のろう付け材をアルミニウムまたはアルミニウム合金に塗布する場合、詳しくは後述するように、固形のろう付け材が加熱されることにより、ろう付け材が軟化し、溶融する。
【０１９４】
加熱温度としては、例えば、４０℃以上、好ましくは、６０℃以上、より好ましくは、７０℃以上、さらに好ましくは、８０℃以上、とりわけ好ましくは、９０℃以上であり、例えば、４００℃以下、好ましくは、３００℃以下、より好ましくは、２００℃以下、さらに好ましくは、１８０℃以下、とりわけ好ましくは、１５０℃以下である。
【０１９５】
すなわち、上記のろう付け材は、とりわけ好ましくは、１５０℃以下において溶融する。換言すれば、ろう付け材は、少なくとも１５０℃では溶融状態であることが好ましい。
【０１９６】
このような場合、ろう付け材の１５０℃（溶融状態）における粘度は、例えば、０．００１Ｐａ・ｓ以上、好ましくは、０．００３Ｐａ・ｓ以上、より好ましくは、０．００６Ｐａ・ｓ以上、さらに好ましくは、０．０２Ｐａ・ｓ以上、とりわけ好ましくは、０．０５Ｐａ・ｓ以上であり、例えば、３００Ｐａ・ｓ以下、好ましくは、１００Ｐａ・ｓ以下、より好ましくは、１０Ｐａ・ｓ以下、さらに好ましくは、５Ｐａ・ｓ以下、さらに好ましくは、１Ｐａ・ｓ、とりわけ好ましくは、０．１Ｐａ・ｓ以下である。
【０１９７】
１５０℃における粘度が上記範囲であれば、とりわけ優れた塗布性を得ることができる。
【０１９８】
なお、１５０℃における粘度は、後述する実施例に準拠して、レオメーターにより測定される。
【０１９９】
そして、ろう付け材の溶融物は、アルミニウムまたはアルミニウム合金に塗布され、その後、固化により塗膜（固形の塗膜）を形成する。
【０２００】
塗布方法は、特に制限されず、例えば、刷毛塗り法、ロールコート法、スピンコート法、ディップコート法、スプレーコート法、バーコート法、ナイフコート法、ダイコート法、インクジェット法、ジェットディスペンス法、グラビアコート法などが挙げられ、塗布性および塗膜固化性の観点から、好ましくは、ジェットディスペンス法が挙げられる。
【０２０１】
ジェットディスペンス法でろう付け材を塗布することにより、より正確に所望の位置に塗布することができ、また、早く固化させて、所望の固化塗膜を得ることができる。
【０２０２】
固化塗膜の厚みは、目的および用途に応じて、適宜設定される。
【０２０３】
そして、このようなろう付け材は、２５℃において固形であるため、アルミニウムまたはアルミニウム合金のろう付けにおける作業性の向上を図ることができる。
【０２０４】
すなわち、例えば、金属部材に、液状またはペースト状のろう付け材を塗布する場合には、低融点有機化合物によって、塗布設備およびその周辺を汚染する場合があり、設備保全に手間がかかるという不具合がある。
【０２０５】
一方、２５℃において固形のろう付け材を加熱し、溶融して塗布する場合、ろう付け材の液滴の飛散を低減できるため、塗布設備およびその周辺の汚染を抑制できる。
【０２０６】
さらに、上記のろう付け材は、２５℃で固形であるため、加熱溶融しても、液状のろう付け材と比べて固化が早く、そのため、製造ラインの簡略化、および、作業性の向上を図ることができる。
【０２０７】
さらに、上記のろう付け材は、フッ化物系フラックスと固形化剤と有機粘度低下剤とを含むため、溶融時における低粘度化を図ることができ、ろう付け性および塗布性（液体状塗布性）にも優れる。
【０２０８】
加えて、上記のろう付け材は、固体状態のまま被塗物に接触させて塗布する場合の塗布性にも優れる。
【０２０９】
そのため、上記のろう付け材は、アルミニウムまたはアルミニウム合金製品に対して、好適に用いられる。具体的には、上記のろう付け材は、アルミニウムまたはアルミニウム合金を備えるろう付け部材の製造や、そのろう付け部材を用いる熱交換器の製造において、好適に用いられる。
【０２１０】
以下において、ろう付け部材および熱交換器について、詳述する。
【０２１１】
図１において、熱交換器１は、例えば、空調機（エアコン）などに用いられる積層型熱交換器であって、公知の積層構造を有している。
【０２１２】
具体的には、熱交換器１は、プレート接合チューブ２が複数積層されてなるチューブ積層体３と、そのチューブ積層体３に冷媒を供給および排出する冷媒給排管４とを備えている。
【０２１３】
チューブ積層体３において、プレート接合チューブ２は、略扁平形状を有する中空部材であって、図２に示されるように、互いに対向配置される一対（２つ）のプレート部材５と、そのプレート部材５の内側に配置される２つのインナーフィン６とを備えている。
【０２１４】
各プレート部材５は、アルミニウムまたはアルミニウム合金からなる部材（Ａｌ部材）であって、平面視略長矩形状を有しており、その長手方向略中央部（長手方向両端部を除く領域）において、長手方向に沿って延びる平面視略矩形状の凹部７を有している。
【０２１５】
凹部７には、長手方向と直交する幅方向中央部において、凹部７の長手方向に沿って延びる凸部８（リブ）が立設されている。すなわち、凸部８によって、凹部７は、幅方向一方側の凹部７ａと、幅方向他方側の凹部７ｂとに分割されている。
【０２１６】
また、凹部７ａの長手方向一方側端部には、第１貫通孔９が形成されている。
【０２１７】
また、凹部７ａの長手方向他方側端部には、第２貫通孔１０が形成されている。
【０２１８】
また、凹部７ｂの長手方向一方側端部には、第３貫通孔１１が形成されている。
【０２１９】
また、凹部７ｂの長手方向他方側端部には、第４貫通孔１２が形成されている。
【０２２０】
これら第１貫通孔９と第３貫通孔１１との間には、溝１３が形成されており、これにより、第１貫通孔９と第３貫通孔１１との間を冷媒（後述）が流通可能とされている。なお、第２貫通孔１０と第４貫通孔１２との間には、溝１３が形成されておらず、互いに独立している。
【０２２１】
インナーフィン６は、アルミニウムまたはアルミニウム合金からなる部材（Ａｌ部材）であって、凹部７ａに１つ、凹部７ｂに１つ（合計２つ）備えられている。具体的には、各インナーフィン６は、凹部７ａおよび凹部７ｂと略同一サイズの波板形状を有しており、冷媒通路１５（後述）に収容可能とされている。
【０２２２】
そして、詳しくは後述するように、プレート接合チューブ２は、上記した一対のプレート部材５とインナーフィン６とを互いにろう付けすることにより、形成される。
【０２２３】
得られたプレート接合チューブ２は、図１に示されるように、第１貫通孔９、第２貫通孔１０、第３貫通孔１１および第４貫通孔１２が互いに重複するように複数積層され、冷媒給排路１６を形成する。そして、この積層されたプレート接合チューブ２は、積層方向両側から、アウタープレート１７によって固定される。
【０２２４】
より具体的には、積層方向一方側（後側）のアウタープレート１７により、第１貫通孔９、第２貫通孔１０、第３貫通孔１１および第４貫通孔１２が閉塞される。一方、積層方向他方側（前側）のアウタープレート１７により、第３貫通孔１１および第４貫通孔１２が閉塞され、第１貫通孔９および第２貫通孔１０は開放される。
【０２２５】
これにより、チューブ積層体３が得られる。なお、チューブ積層体３においては、必要に応じて、プレート接合チューブ２間に、冷媒の流路を調整するための仕切板や、熱交換効率を向上するためのアウターフィンが設けられていてもよい。
【０２２６】
冷媒給排管４は、チューブ積層体３に冷媒を供給するための冷媒供給管１８と、チューブ積層体３から冷媒を排出するための冷媒排出管１９とを備えている。
【０２２７】
冷媒供給管１８は、一方側端部が第１貫通孔９に接続され、他方側端部が図示しない冷媒タンクに接続されている。冷媒タンクには、例えば、ハイドロフルオロオレフィンなどの公知の冷媒が貯留されている。
【０２２８】
冷媒排出管１９は、一方側端部が第２貫通孔１０に接続され、他方側端部が図示しない冷媒回収タンクに接続されている。
【０２２９】
そして、このような熱交換器１では、冷媒供給管１８からプレート接合チューブ２の内側の冷媒通路１５に冷媒Ｘを供給することにより、チューブ積層体３の内側を流れる冷媒Ｘと、チューブ積層体３の外側を流れる空調用空気Ｙとを熱交換させ、空調用空気Ｙを冷却できる。
【０２３０】
以下において、プレート接合チューブ２、および、そのプレート接合チューブ２を得るためのろう付け部材としてのブレージングプレート２０の製造方法について、詳述する。
【０２３１】
すなわち、プレート接合チューブ２の製造では、まず、プレート部材５（Ａｌ部材）と、そのプレート部材５の表面に形成されたろう付け材の塗膜２９とを備えるブレージングプレート２０を製造し、その後、得られたブレージングプレート２０と上記したインナーフィン６とをろう付けする。
【０２３２】
ブレージングプレート２０の製造では、例えば、図３に示すように、薄板上のアルミニウムまたはアルミニウム合金からなる基材２２（以下、Ａｌ基材と称する。）を準備し、そのＡｌ基材２２を加工した後、そのＡｌ基材２２に、上記したろう付け材を塗布する。
【０２３３】
なお、図３において、Ａｌ基材２２は、例えば、ベルトコンベアなどの移動装置２３によって所定方向（例えば、紙面左側から右側へ）移動する。
【０２３４】
そして、移動装置２３の上流側から下流側に向かって順に、以下に示す図３Ａ（加工工程）および図３Ｂ（塗布工程）が、連続的に実施される。
【０２３５】
すなわち、この方法では、図３Ａが参照されるように、まず、Ａｌ基材２２を加工する（加工工程）。
【０２３６】
より具体的には、製造ライン中において、Ａｌ基材２２を所定方向に断続的に移動させながら、Ａｌ基材２２を加工し、所定形状（例えば、上記のプレート部材５の形状）に形成する。
【０２３７】
加工方法としては、特に制限されず、例えば、プレス加工装置、折り曲げ加工装置、切断加工装置などの公知の加工装置３０が用いられる。
【０２３８】
これにより、加工後のＡｌ基材２２として、プレート部材５（図２参照）が得られる。
【０２３９】
次いで、この方法では、図３Ｂに示されるように、上記のろう付け材２７を加熱して溶融させ、得られた液状の溶融組成物２８を、プレート部材５に塗布する（塗布工程）。
【０２４０】
より具体的には、塗布工程では、ろう付け材２７の溶融組成物２８を、プレート部材５の凹部７（図２参照）に、塗布する。
【０２４１】
ろう付け材２７の加熱温度としては、上記の通り、例えば、４０℃以上、好ましくは、６０℃以上、より好ましくは、７０℃以上、さらに好ましくは、８０℃以上、とりわけ好ましくは、９０℃以上であり、例えば、４００℃以下、好ましくは、３００℃以下、より好ましくは、２００℃以下、さらに好ましくは、１８０℃以下、とりわけ好ましくは、１５０℃以下である。
【０２４２】
また、溶融組成物２８を塗布する方法としては、特に制限されないが、塗布領域が狭く、精密な塗布が要求される場合などには、好ましくは、ジェットディスペンス法が採用される。すなわち、好ましくは、溶融組成物２８は、ジェットディスペンサなどの吐出装置３１に供給され、プレート部材５（Ａｌ基材２２）に対して吐出される。
【０２４３】
吐出装置３１（ジェットディスペンサなど）における吐出条件（温度、圧力など）は、目的および用途に応じて、適宜設定される。
【０２４４】
吐出装置３１（ジェットディスペンサなど）を用いることにより、溶融組成物２８を、より正確に所望の位置に塗布することができ、また、早く固化させて、所望の塗膜（固化塗膜）２９を得ることができる。
【０２４５】
すなわち、上記のろう付け材２７は、加熱溶融しても、液状のろう付け材と比べて固化が早いため、乾燥させる工程を経ずとも自然固化し、塗膜２９を形成できる。そのため、上記のろう付け材２７は、塗膜２９の工業生産性に優れる。
【０２４６】
塗膜２９の厚みは、特に制限されないが、例えば、１μｍ以上、好ましくは、５μｍ以上であり、例えば、１０００μｍ以下、好ましくは、２００μｍ以下である。
【０２４７】
これにより、プレート部材５（Ａｌ基材２２）と塗膜２９とを備えるブレージングプレート２０を得ることができる。
【０２４８】
そして、このようなブレージングプレート２０は、上記のろう付け材２７をプレート部材５（Ａｌ基材２２）に塗布してなる塗膜２９を備えるため、優れたろう付け性を備えることができる。
【０２４９】
そのため、得られたブレージングプレート２０は、プレート接合チューブ２および熱交換器１の製造において、好適に用いられる。
【０２５０】
より具体的には、図１および図２が参照されるように、一対のブレージングプレート２０（プレート部材５）を対向配置し、その一対のブレージングプレート２０（プレート部材５）の間において、凹部７ａおよび凹部７ｂに対応するようにインナーフィン６を配置する。
【０２５１】
そして、各インナーフィン６と凹部７ａおよび凹部７ｂとをろう付けし、これとともに、一対のブレージングプレート２０（プレート部材５）の接触部分（周端縁および凸部８）を互いにろう付けする。
【０２５２】
これにより、一対のブレージングプレート２０（プレート部材５）が接合され、互いに対向する凹部７ａおよび凹部７ｂが中空空間を形成し、２つの冷媒通路１５が形成される。また、その冷媒通路１５にはインナーフィン６が固定される。
【０２５３】
このようにして、プレート接合チューブ２を得ることができ、また、このようなプレート接合チューブ２を積層することにより、熱交換器１を得ることができる。
【０２５４】
得られる熱交換器１は、上記のブレージングプレート２０を用いて得られるので、優れたろう付け性を備えることができる。
【０２５５】
さらに、上記したブレージングプレート２０の製造方法では、上記のろう付け材２７が用いられるため、塗膜２９の固化が早い。そのため、上記のブレージングプレート２０の製造方法によれば、Ａｌ基材２２（アルミニウムまたはアルミニウム合金）を加工する加工工程と、ろう付け材２７を吐出する塗布工程とを、同一の製造ラインで実施することができ、製造ラインの簡略化および作業性の向上を図ることができる。
【０２５６】
そのため、上記のろう付け部材および熱交換器は、例えば、自動車の車室、家屋の室内などにおいて用いられる空調機用の熱交換器として、好適に用いられる。
【０２５７】
なお、上記した説明では、固体のろう付け材２７を加熱して得られる溶融組成物２８を、プレート部材５に塗布しているが、固体のろう付け材２７を、固体状態のまま溶融することなくプレート部材５に接触させ、必要に応じて摩擦することによって塗布することもできる。
【０２５８】
このような場合の塗布方法としては、例えば、国際公開ＷＯ２０１８／２３５９０６号に記載されるように、長尺のプレート部材５とろう付け材２７とを接触させた状態で、プレート部材５をロール式搬送機などによって巻取り、ろう付け材２７に対して相対移動させる方法などが挙げられる。このような方法により、固形のろう付け材２７が削れ、その削れたろう付け材２７が、プレート部材５に付着（塗布）する。
【０２５９】
そして、上記のろう付け材２７を用いれば、固体状態のまま被塗物に接触させて塗布する場合にも、塗布性に優れる。
【実施例】
【０２６０】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。【０２６１】
１．ろう付け材の製造
実施例１
表１に示す配合処方に従って、ろう付け材を得た。【０２６２】
具体的には、フッ化アルミン酸カリウム系フラックス３３．３部と、パラフィンワックス６４．７部、および、界面活性剤（ポリオキシエチレンラウリルエーテル、ＨＬＢ  １６．９）２．０部を加熱混合し、所定の型に流し入れて、冷却および成形することによって、ろう付け材を得た。【０２６３】
ろう付け材は、２５℃で固形であった。【０２６４】
実施例２〜実施例６９、および、比較例１〜比較例２
表１〜表８に示す配合処方に変更した以外は、実施例１と同様にして、ろう付け材を得た。【０２６５】
なお、ろう材について、Ａｌ−１２％Ｓｉは、Ｓｉを１２％含有するＡｌろう材（製品名ＥＣＫＡ  Ａｌｕｍｉｎｉｕｍ-Ｓｉｌｉｃｏｎ  １２ＡＮ  ＜０．０２５ｍｍ、ＥＣＫＡ  Ｇｒａｎｕｌｅｓ  Ｇｅｒｍａｎｙ  ＧｍｂＨ社製）である。【０２６６】
また、ろう材について、Ｓｉは、Ｓｉろう材（製品名Ｍ-Ｓｉ  ＳＨ-２微粉  ４５μｍ品、キンセイマテック社製）である。【０２６７】
２．１５０℃溶融時の粘度
各実施例および各比較例のろう付け材を、１５０℃で加熱し溶融させた後、１５０℃を保ったまま、レオメーター（Ａｎｔｏｎ  Ｐａａｒ製、Ｐｈｙｓｉｃａ  ＭＣＲ  ３０１、冶具：ＰＰ２５、測定位置：０．５  ｍｍ）を用いて、せん断速度２／ｓにおける粘度を測定した。【０２６８】
また、ろう付け材が、水や低融点有機化合物などの１５０℃以下で沸騰する成分(低沸点成分とする)を含む場合、ろう付け材の有機成分が溶融する温度以上、低沸点成分の沸点以下の３点の温度（例えば、実施例１９および実施例２０の場合、６０℃、７５℃および９０℃）で粘度を測定し、直線外挿により１５０℃での粘度を算出した。【０２６９】
１５０℃溶融時の粘度を、表１〜表８に示す。【０２７０】
３．評価
（１）塗布性
（１−１）液体状塗布性
各実施例および各比較例のろう付け材を、９５℃で加熱し溶融させた後、吐出装置（非接触ジェットディスペンサ、武蔵エンジニアリング社製、ホットメルト対応ＡｅｒｏＪｅｔ  （シリンジ：ＰＳＹ−３０ＦＨ−Ｐ、ロッド：Ｍ３５−２５８２−０７９−００、バルブシート：Ｖ、ノズル口径：０．２９ｍｍ））に供給し、スプリング：１００％、ノズル温調：９５℃、シリンジ温調：１２０℃、シリンジ圧力：３０ｋＰａ、ストローク：０．３ｍｍ、ｏｎ  ｔｉｍｅ：２ｍｓｅｃ、クリアランス：１ｍｍでアルミニウム部材（１５０ｍｍ×７０ｍｍ×０．８ｍｍ）に１ショット吐出して試験片を作製した後、塗布された範囲におけるフッ化物系フラックスの塗布量について、次の基準で優劣を評価した。その結果を表１〜表８に示す。【０２７１】
なお、ろう付け材を安定して塗布でき、より薄い塗膜を形成できるものが、塗布性に優れるとした。
Ｓ：５ｇ／ｍ２以上、２０ｇ／ｍ２未満塗布された。
Ａ：２０ｇ／ｍ２以上、５０ｇ／ｍ２未満塗布された。
Ｂ：５０ｇ／ｍ２以上、１５０ｇ／ｍ２未満塗布された。
Ｃ：１５０ｇ／ｍ２以上、３００ｇ／ｍ２未満塗布された。
Ｄ：３００ｇ／ｍ２以上塗布された。
Ｅ：３００ｇ／ｍ２以上塗布されるが、安定的に塗布できなかった。
×：吐出機内で詰まりが発生し吐出できなかった。【０２７２】
（１−２）固体状塗布性
各実施例および各比較例のろう付け材を１００℃で溶融させ、直径１０ｃｍ（内径９ｃｍ）の円筒状の型（アルミシフォンケーキ型１０ｃｍ）に流し入れ、室温で１時間放置して、固化させた。得られた円筒状の試料の内空に回転軸を挿入し、曲面の幅が５ｃｍかつ曲面が回転軸に平行になるように試料を削り、塗布用のサンプルを作成した。【０２７３】
その後、得られた円筒状のサンプルを、固形材押付塗布機（ダイセキ製）にセットし、１５０ｍ／ｍｉｎで搬送しているアルミニウム基材（長さ：２５０ｍ、幅：５ｃｍ、厚み１００μｍ）に対して押圧した。また、このとき、サンプルの回転軸をドリル（マキタ製、ＤＦ−４５８Ｄ）により２０００ｒｐｍで回転させ、設定荷重１０ｋｇとした。【０２７４】
これにより、ろう付け材が固体状態で塗布されたアルミニウム基材を得た。その後、塗布された範囲におけるフッ化物系フラックスの塗布量について、次の基準で優劣を評価した。その結果を表１〜表８に示す。【０２７５】
なお、ろう付け材を安定して塗布でき、より薄い塗膜を形成できるものが、塗布性に優れているとして評価した。
Ｓ：０．５ｇ／ｍ２以上、１０ｇ／ｍ２未満塗布された。
Ａ：１０ｇ／ｍ２以上、２０ｇ／ｍ２未満塗布された。
Ｂ：２０ｇ／ｍ２以上、５０ｇ／ｍ２未満塗布された。
Ｃ：５０ｇ／ｍ２以上、１５０ｇ／ｍ２未満塗布された。
Ｄ：１５０ｇ／ｍ２以上、３００ｇ／ｍ２未満塗布されるが安定的に塗布できなかった。
×：サンプルが柔らかすぎて塗布できなかった。
※：ろう付け材を１００℃で溶融させ、円筒状の型に流し入れたが、溶融したろう付け材が均質な形状の液体にならず、所要の円筒状の固体ろう付け材が得られなかったため、塗布性の評価ができなかった。なお、均質な形状の液体にならない現象は、１００℃よりさらに高温まで加熱しても、同様であった。【０２７６】
（２）塗膜固化性
各実施例および各比較例のろう付け材を、９５℃で加熱し溶融させた後、吐出装置（非接触ジェットディスペンサ、武蔵エンジニアリング社製、ホットメルト対応ＡｅｒｏＪｅｔ  （シリンジ：ＰＳＹ−３０ＦＨ−Ｐ、ロッド：Ｍ３５−２５８２−０７９−００、バルブシート：Ｖ、ノズル口径：０．２９ｍｍ））に供給し、スプリング：１００％、ノズル温調：９５℃、シリンジ温調：９５℃、シリンジ圧力：３０ｋＰａ、ストローク：０．３ｍｍ、ｏｎ  ｔｉｍｅ：２ｍｓｅｃ、クリアランス：１ｍｍでアルミニウム部材（１５０ｍｍ×７０ｍｍ×０．８ｍｍ）に１ショット吐出して試験片を作製した後、次の基準で優劣を評価した。その結果を表１〜表８に示す。
Ａ：塗布後、すぐさま固形の塗膜を形成した。
Ｂ：塗布後は液状の塗膜を形成し、２５℃で３０秒静置すると固形の塗膜となった。
Ｃ：塗布後は液状の塗膜を形成し、２５℃で１分静置すると固形の塗膜となった。
×：塗布後は液状の塗膜を形成し、２５℃で１分静置しても液状の塗膜のままであった。【０２７７】
（３）ろう付け性
（３−１）外観
各実施例および各比較例のろう付け材を、９０℃で加熱し溶融させた後、アルミニウム部材（１５０ｍｍ×７０ｍｍ×０．８ｍｍ）に、フッ化物系フラックスの塗布量が１０ｇ／ｍ２となるように直径１０ｍｍの円で塗布し、試験片を作成した。【０２７８】
その後、上記試験片をろう付け炉（箱形電気炉、ノリタケＴＧＦ社製、Ａ（Ｖ）−ＤＣ−Ｍ）を用いて、窒素ガス雰囲気下（酸素濃度１００ｐｐｍ以下）にて６００℃で加熱してろう付けした。【０２７９】
そして、以下の試験での性能の優劣を評価した。その結果を表１〜表８に示す。【０２８０】
ろう付け試験後の外観を次の基準で目視にて評価した。
Ａ：黒色がほとんど見られなかった。
Ｂ：黒色が塗布領域の一部に見られた。
×：強い黒色が塗布領域全体に明らかに見られた。【０２８１】
（３−２）ろう切れ
各実施例および各比較例のろう付け材を、９０℃で加熱し溶融させた後、アルミニウム合金にケイ素−アルミニウム合金（ろう材）をクラッドしたブレージングシートよりなるアルミニウム部材（ＪＩＳ−ＢＡＳ１２１Ｐ（クラッド率  １０％）、６０ｍｍ× ２５ｍｍ× １．０ｍｍ）に、フッ化物系フラックスの塗布量が１０ｇ／ｍ２となるように全面に刷毛により塗布し、水平材として作成した。次に、アルミニウム合金（ＪＩＳ−Ａ３００３、５５ｍｍ× ２５ｍｍ× １．０ｍｍ）を垂直材として前記水平材に逆Ｔ字型に組み付けて、ステンレスワイヤーで固定し、ろう付け評価用の試験片を作成した。【０２８２】
その後、上記試験片をろう付け炉（箱形電気炉、ノリタケＴＧＦ社製、Ａ（Ｖ）−ＤＣ−Ｍ）を用いて、窒素ガス雰囲気下（酸素濃度１００ｐｐｍ以下）にて６００℃で加熱してろう付けした。【０２８３】
そして、以下の試験での性能の優劣を評価した。その結果を表１〜表８に示す。【０２８４】
ろう付け試験後のフィレットを次の基準で目視にて評価した。
〇：水平材と垂直材が接する部位の全体に途切れなくフィレットが形成された。
×：水平材と垂直材が接する部分の一部にフィレットが形成されるが、フッ化物系フラックスの分散性が悪く均一に塗布されないため、フィレットに途切れが確認された。【０２８５】
【表１】
2020040128.tif 000002
【０２８６】
【表２】
2020040128.tif 000003
【０２８７】
【表３】
2020040128.tif 000004
【０２８８】
【表４】
2020040128.tif 000005
【０２８９】
【表５】
2020040128.tif 000006
【０２９０】
【表６】
2020040128.tif 000007
【０２９１】
【表７】
2020040128.tif 000008
【０２９２】
【表８】
2020040128.tif 000009
【０２９３】
なお、表中の各成分の詳細は、以下の通りである。
・ろう材
Ａｌ−１２％Ｓｉ：Ｓｉ１２％含有Ａｌろう材、製品名ＥＣＫＡ  Ａｌｕｍｉｎｉｕｍ-Ｓｉｌｉｃｏｎ  １２ＡＮ  ＜０．０２５ｍｍ、ＥＣＫＡ  Ｇｒａｎｕｌｅｓ  Ｇｅｒｍａｎｙ  ＧｍｂＨ社製
Ｓｉ：Ｓｉろう材、製品名Ｍ-Ｓｉ  ＳＨ-２微粉  ４５μｍ品、キンセイマテック社製
・フッ化物系フラックス
Ｋ−Ａｌ−Ｆ系フラックス：製品名ノコロックフラックス、ＳＯＬＶＡＹ社製
・固形化剤
パラフィンワックス：製品名Ｐａｒａｆｆｉｎ  Ｗａｘ-１３５、日本精蝋社製
ステアリルアルコール：高融点有機化合物（融点５９℃）
・ノニオン系界面活性剤
ポリオキシエチレン（２３）ラウリルエーテル：疎水基の炭素数１２、ポリオキシエチレン単位数２３、ＨＬＢ１６．９、製品名エマルゲン  １２３Ｐ、花王社製
ポリオキシエチレン（４１）ラウリルエーテル：疎水基の炭素数１２、ポリオキシエチレン単位数４１、ＨＬＢ１８．３、製品名エマルゲン  １３０Ｋ、花王社製
ポリオキシエチレン（４）オクチルエーテル：疎水基の炭素数１２、ポリオキシエチレン単位数８、ＨＬＢ１１．５、製品名Ｔｅｔｒａｅｔｈｙｌｅｎｅ  ｇｌｙｃｏｌ  ｍｏｎｏｏｃｔｙｌ  ｅｔｈｅｒ、メルク社製
ポリオキシエチレン（２０）オクチルドデシルエーテル（疎水基の炭素数：１２  ＨＬＢ  １５）、製品名エマルゲン  １０８、花王社製
ポリオキシエチレン（２５）オクチルドデシルエーテル（疎水基の炭素数：１２  ＨＬＢ  １５．７）、製品名エマルゲン  ２０２０Ｇ−ＨＡ、花王社製
ポリオキシエチレン（６）ステアリルエーテル（疎水基の炭素数：１８  ＨＬＢ  ９．４）、製品名エマルゲン  ３０６Ｐ、花王社製
ポリオキシエチレン（１２）ステアリルエーテル（疎水基の炭素数：１８  ＨＬＢ  １３．９）、製品名エマルゲン  ３２０Ｐ、花王社製
ポリオキシエチレンオレイルエーテル（疎水基の炭素数：１８  ＨＬＢ  １３．９）、製品名エマルゲン  ４２０Ｐ、花王社製
・アニオン系界面活性剤
ベヘン酸ナトリウム：疎水基の炭素数２２、製品名ＮＳ−７、日東化成工業社製
ステアリン酸ナトリウム：疎水基の炭素数１８、製品名ステアリン酸ナトリウム、キシダ化学社製
ラウリン酸ナトリウム：疎水基の炭素数１２、製品名ラウリン酸ナトリウム、キシダ化学社製
ラウリル硫酸ナトリウム：疎水基の炭素数１２、製品名エマール  ０、花王社製
・カチオン系界面活性剤
ベヘニルアミンアセテート：疎水基の炭素数２２、製品名ニッサンアミン  ＶＢ-Ｓ（日油社製）と、製品名酢酸（キシダ化学社製）とを１：１（モル比）で混合して調製した組成物
ステアリルアミンアセテート：疎水基の炭素数１８、製品名アセタミン  ８６、花王社製
ラウリルアミンアセテート：疎水基の炭素数１２、製品名アセタミン  ２４、花王社製
・両性界面活性剤
ステアリルジメチルアミノ酢酸ベタイン：疎水基の炭素数１８、製品名アンヒトール  ８６Ｂ、花王社製
ラウリルジメチルアミノ酢酸ベタイン：疎水基の炭素数１２、製品名アンヒトール  ２４Ｂ、花王社製
・低融点有機化合物
エチルヘキサン酸トリグリセライド：製品名エキセパール  ＴＧＯ、花王社製
オクチルドデカノール：製品名カルコール  ２００ＧＤ、花王社製
ポリブチレングリコールＡ：数平均分子量４８００、ポリオキシブチレングリコール、製品名ユニオール  ＰＢ−２０００、日油社製
ポリブチレングリコールＢ：数平均分子量２０００、ポリオキシブチレングリコール、製品名ユニオール  ＰＢ−４８００、日油社製
なお、上記発明は、本発明の例示の実施形態として提供したが、これは単なる例示にすぎず、限定的に解釈してはならない。当該技術分野の当業者によって明らかな本発明の変形例は、後記特許請求の範囲に含まれるものである。
【産業上の利用可能性】
【０２９４】
本発明のろう付け材、そのろう付け材を塗布してなる塗膜を備えるろう付け部材、および、そのろう付け部材を備える熱交換器、さらに、ろう付け部材の製造方法は、例えば、自動車空調機用熱交換器、室内空調機用熱交換器において、好適に用いられる。
【符号の説明】
【０２９５】
１      熱交換器
２２    Ａｌ基材
２７    ろう付け材
２９    塗膜
３１    吐出装置
【図１】
2020040128.tif 000010
【図２】
2020040128.tif 000011
【図３】
2020040128.tif 000012
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
アルミニウムまたはアルミニウム合金を、ろう付けするためのろう付け材であって、
フッ化物系フラックスと、
固形化剤と、
有機粘度低下剤と
を含み、
２５℃で固形であることを特徴とする、ろう付け材。
【請求項２】
前記ろう付け材は、加熱により軟化し、
１５０℃における粘度が１００Ｐａ・ｓ以下である
ことを特徴とする、請求項１に記載のろう付け材。
【請求項３】
前記有機粘度低下剤の配合割合が、
ろう付け材の総量に対して、０．１質量％以上５５質量％以下である
ことを特徴とする、請求項１に記載のろう付け材。
【請求項４】
前記有機粘度低下剤が、界面活性剤、および／または、１０℃で液体の有機溶剤を含む
ことを特徴とする、請求項１に記載のろう付け材。
【請求項５】
前記界面活性剤が、
ノニオン系界面活性剤、アニオン系界面活性剤、カチオン系界面活性剤および両性界面活性剤からなる群から選択される少なくとも１種を含む
ことを特徴とする、請求項４に記載のろう付け材。
【請求項６】
前記界面活性剤が、ノニオン系界面活性剤を含み、
前記ノニオン系界面活性剤の疎水基の炭素数が、１０以上である
ことを特徴とする、請求項４に記載のろう付け材。
【請求項７】
前記界面活性剤が、ノニオン系界面活性剤を含み、
前記ノニオン系界面活性剤のＨＬＢ値が、１７．５以下である
ことを特徴とする、請求項４に記載のろう付け材。
【請求項８】
前記界面活性剤が、ノニオン系界面活性剤を含み、
前記ノニオン系界面活性剤が、ポリオキシアルキレン基を含む
ことを特徴とする、請求項４に記載のろう付け材。
【請求項９】
前記界面活性剤が、アニオン系界面活性剤を含み、
前記アニオン系界面活性剤の疎水基の炭素数が、２０以下である
ことを特徴とする、請求項４に記載のろう付け材。
【請求項１０】
前記界面活性剤が、アニオン系界面活性剤を含み、
前記アニオン系界面活性剤が、カルボン酸基、カルボン酸塩、スルホン酸基およびスルホン酸塩からなる群から選択される少なくとも１種を含む
ことを特徴とする、請求項４に記載のろう付け材。
【請求項１１】
前記界面活性剤が、カチオン系界面活性剤を含み、
前記カチオン系界面活性剤の疎水基の炭素数が、２０以下である
ことを特徴とする、請求項４に記載のろう付け材。
【請求項１２】
前記界面活性剤が、カチオン系界面活性剤を含み、
前記カチオン系界面活性剤が、アミノ基および／またはその塩を含む
ことを特徴とする、請求項４に記載のろう付け材。
【請求項１３】
前記界面活性剤が、両性界面活性剤を含み、
前記両性界面活性剤の疎水基の炭素数が、２０以下である
ことを特徴とする、請求項４に記載のろう付け材。
【請求項１４】
前記界面活性剤が、両性界面活性剤を含み、
前記両性界面活性剤が、アミノ基および／またはその塩を含む
ことを特徴とする、請求項４に記載のろう付け材。
【請求項１５】
前記界面活性剤が、ノニオン系界面活性剤とアニオン系界面活性剤とを含む
ことを特徴とする、請求項４に記載のろう付け材。
【請求項１６】
前記界面活性剤が、ノニオン系界面活性剤とカチオン系界面活性剤とを含む
ことを特徴とする、請求項４に記載のろう付け材。
【請求項１７】
前記界面活性剤が、ノニオン系界面活性剤と両性界面活性剤とを含む
ことを特徴とする、請求項４に記載のろう付け材。
【請求項１８】
前記界面活性剤の配合割合が、
ろう付け材の総量に対して、０．２質量％以上５０質量％以下である
ことを特徴とする、請求項４〜１７のいずれか一項に記載のろう付け材。
【請求項１９】
前記有機溶剤が、炭化水素類、ハロゲン化炭化水素類、アルコール類、エステル類、エーテル類、および、油脂類からなる群から選択される少なくとも１種を含有する
ことを特徴とする、請求項４に記載のろう付け材。
【請求項２０】
前記有機溶剤の配合割合が、前記ろう付け材の総量に対して、５５質量％以下である
ことを特徴とする、請求項４に記載のろう付け材。
【請求項２１】
前記有機溶剤の配合割合が、前記ろう付け材の総量に対して、２５質量％以下である
ことを特徴とする、請求項４に記載のろう付け材。
【請求項２２】
前記有機溶剤の分子量が４０００以下である
ことを特徴とする、請求項４に記載のろう付け材。
【請求項２３】
さらに、ろう材粉末を含み、
前記ろう材粉末が、アルミニウムと共晶合金を形成し得る金属、および／または、前記金属とアルミニウムとの合金からなる
ことを特徴とする、請求項１に記載のろう付け材。
【請求項２４】
アルミニウムまたはアルミニウム合金と、
請求項１に記載のろう付け材を、前記アルミニウムまたは前記アルミニウム合金に塗布してなる塗膜とを備えることを特徴とする、ろう付け部材。
【請求項２５】
請求項２４に記載のろう付け部材を備えることを特徴とする、熱交換器。
【請求項２６】
アルミニウムまたはアルミニウム合金からなる基材を加工する加工工程と、
請求項１に記載のろう付け材を、加熱溶融させた後、吐出装置に供給し、前記基材に吐出させる塗布工程と
を備えることを特徴とする、ろう付け部材の製造方法。
【請求項２７】
アルミニウムまたはアルミニウム合金からなる基材を加工する加工工程と、
請求項１に記載のろう付け材を、摩擦することにより、前記基材に塗布する塗布工程と
を備えることを特徴とする、ろう付け部材の製造方法。
【国際調査報告】
2020040128.tif 000013
2020040128.tif 000014